(57)【要約】 【課題】従来のＮｉ基金属ガラス合金は高い熱的安定性、大きなガラス形成能、優れた加工性、優れた機械的性質を兼ね備えていなかった。【解決手段】 式 ： Ｎｉ１００−ａ−ｂ−ｃＴａａＴｉｂ(Ｚｒ,Ｈｆ)ｃ［式中、ａ,ｂ,ｃは原子％で、５原子％≦ａ≦３５原子％、５原子％≦ｂ＜３５原子％、かつ１５原子％≦ａ＋ｂ＜４０原子％、０原子％＜ｃ≦２０原子％であり、かつ３０原子％≦ａ＋ｂ＋ｃ≦５５原子％、を満足する。］で示される組成を有する、非晶質相を体積百分率で８０％以上含む、圧縮強度が２８００MPa以上の高強度のＮｉ基金属ガラス合金。0.2ｍｍ2以上の断面積の線状金属ガラス合金塊又は0.1ｍｍ以上の厚さの板状金属ガラス合金が容易に得られる。【選択図】  図３
2005298858.tif 000002
【特許請求の範囲】
【請求項１】
式 ： Ｎｉ１００−ａ−ｂ−ｃＴａａＴｉｂ(Ｚｒ,Ｈｆ)ｃ［式中、ａ,ｂ,ｃは原子％で、
５原子％≦ａ≦３５原子％、
５原子％≦ｂ＜３５原子％、かつ
１５原子％≦ａ＋ｂ＜４０原子％、
０原子％＜ｃ≦２０原子％であり、かつ
３０原子％≦ａ＋ｂ＋ｃ≦５５原子％、
を満足する。］で示される組成を有する、非晶質相を体積百分率で８０％以上含む、圧縮強度が２８００MPa以上の高強度のＮｉ基金属ガラス合金。
【請求項２】
式 ：Ｎｉ１００−ａ−ｂ−ｃ−ｄＴａａＴｉｂ Ｎｂｄ［式中、ａ,ｂ,ｃは原子％で、
５原子％≦ａ≦３５原子％、
５原子％≦ｂ＜３５原子％、かつ
１５原子％≦ａ＋ｂ＜４０原子％、
０原子％＜ｄ＜３５原子％であり、かつ
３０原子％≦ａ＋ｂ＋ｄ≦５５原子％、
を満足する。］で示される組成を有する、非晶質相を体積百分率で８０％以上含む、圧縮強度が２８００MPa以上の高強度のＮｉ基金属ガラス合金。
【請求項３】
式 ：Ｎｉ１００−ａ−ｂ−ｃ−ｄ−ｅ−ｆＴａａＴｉｂ (Ｚｒ,Ｈｆ)ｃＮｂｄＭｅＴｆ［式中、Ｍは、Ｆｅ、Ｃｏ、Ｃｕ、Ｍｎよりなる群から選択される１種又は２種以上の元素、Ｔは、Ｇｅ,Ｓｎ,Ｓｉ,Ｂｅ,Ｂ,Ａｌ,Ａｇ,Ｐｄ,Ｐｔ,Ａｕ又は希土類元素よりなる群から選択される１種又は２種以上の元素であり、
ａ, ｂ, ｃ, ｄ, ｅ, ｆは原子％で、
５原子％≦ａ≦３５原子％、
５原子％≦ｂ＜３５原子％、かつ
１５原子％≦ａ＋ｂ＜４０原子％、
０原子％＜ｃ≦２０原子％、
０原子％≦ｄ＜３５原子％であり、
０原子％≦ｅ≦２０原子％、
０原子％≦ｆ≦５原子％、かつ
３０原子％≦ａ＋ｂ ＋ｃ＋ｄ＋ｅ＋ｆ≦ ５５原子％、
を満足する。］で示される組成を有する、非晶質相を体積百分率で８０％以上含む、圧縮強度が２８００MPa以上の高強度のＮｉ基金属ガラス合金。
【発明の詳細な説明】
【技術分野】
【０００１】
本発明は、大きな非晶質形成能を有し、機械的性質に優れたＮｉ基金属ガラス合金に関するものである。
【背景技術】
【０００２】
溶融状態の合金を急冷することにより、薄帯状、フィラメント状、粉粒体状など、種々の形状を有する非晶質（アモルファス）合金が得られることがよく知られている。非晶質合金薄帯は、大きな急冷速度の得られる単ロール法、双ロール法、回転液中紡糸法、アトマイズ法などの種々の方法で作製できるので、これまでにもＦｅ系、Ｔｉ系、Ｃｏ系、Ｚｒ系、Ｃｕ系、Ｐｄ系又はＮｉ系について多くの非晶質合金が得られており、優れた機械的性質、高い耐腐食性等の非晶質合金特有の性質が明らかにされた。
【０００３】
例えば、Ｎｉ基非晶質合金では、Ｎｉ-Ｐｄ-Ｓｉ-Ｂ-Ａｌ合金(特許文献１)、Ｎｉ-Ｐ-Ｂ合金（ 特許文献２）、ＲｒＮｉｓＴｔ系高硬度合金（Ｒは、Ｔａ、Ｎｂ、又はＷの１種以上、Ｔは、Ｔｉ又はＺｒの１種以上、ｒは、３５〜６５原子％、ｓは、２５〜６５原子％、ｔは、１５原子％以下、ｒ、ｓ、ｔの合計は１００）(特許文献３)、Ｔａ−Ｎｉ，Ｔａ−（Ｔｉ，Ｎｂ，Ｗ）−Ｎｉ系高耐食性合金(特許文献４)などが知られている。
【０００４】
しかし、これらのＮｉ基非晶質合金は液体急冷法により薄帯状、粉末状、細線状などのものしか得られていない。そして、高い熱的安定性を示しておらず、最終製品形状へ加工することも困難なことから、工業的に見て、その用途がかなり限定されていた。
【０００５】
アモルファス合金をバルク状で作るという夢を実現したのが「金属ガラス」である。すなわち、ガラス形成能が非常に高い合金が１９８０年代にＰｄ-Ｓｉ-Ｃｕ合金で見出だされた。さらに、１９９０年になってから、実用的な合金組成でガラス形成能が非常に高い合金が見出された。一般に、「アモルファス合金」では加熱によりガラス転移点に到達する前に結晶化が進行してしまい、ガラス転移は実験的には観察できない。これに対して、「金属ガラス」は加熱によって明瞭なガラス転移が観察され、結晶化温度までの過冷却液体領域の温度範囲が数十Ｋにも達する。
【０００６】
この物性を備えることにより初めて、冷却速度の遅い銅金型に鋳込む方法によってバルク状のアモルファス合金を作ることができるようになった。このようなアモルファス合金が、特に、「金属ガラス」と呼ばれているのは、金属でありながら、酸化物ガラスのように安定な非晶質で、高温で容易に塑性変形（粘性流動）できるためである。
【０００７】
「金属ガラス」は、非晶質形成能が高い、すなわち、ガラス相からなる、より寸法の大きな、いわゆるバルクの金属鋳造体を銅金型鋳造等により溶湯から過冷却液体状態において冷却凝固して製造できる特性を有するものであり、また、過冷却液体状態に加熱すると合金の粘性が低下するために閉塞鍛造などの方法により任意形状に塑性加工できる特性を有するものであり、これらの特性を有しない、従来のアモルファス合金薄帯やファイバーなどの「アモルファス合金」とは本質的に異なる材料であり、各種工業製品の材料としての有用性は非常に大きい。
【０００８】
本発明者らは、先に、非晶質形成能、加工性、機械的強度に優れたＮｉ-Ｐ-Ｍ(Ｍは、Ｔｉ,Ｚｒ,Ｈｆ,Ｎｂ,又はＴａの１種以上)系Ｎｉ基金属ガラス合金を開発した（特許文献５）。また、２００３年に高いガラス安定性及び非晶質形成能に優れたＮｉ-Ｎｂ-Ｓｎ基金属ガラス合金が開発された（非特許文献１）が、このＮｉ基金属ガラス合金は非常に
脆くて、優れた機械的性質と高いガラス安定性を備えていると言えない。
【０００９】
【特許文献１】特開平6-25807号公報
【特許文献２】特開平9-143642号公報
【特許文献３】特公昭60-28899号公報
【特許文献４】特公平6-15706号公報
【特許文献５】特開2000-87197号公報
【非特許文献１】APPL. PHYS. LETT. 82 (7): 1030-1032,FEB. 17(2003)
【発明の開示】
【発明が解決しようとする課題】
【００１０】
本発明と関連するＮｉ基非晶質合金では、主に磁気的性質及び耐食性に着目した研究が行われてきた。これらのＮｉ―非金属（Ｓｉ，Ｂ，Ｐ，Ｃ）系非晶質合金は、主に上述の単ロール液体急冷法により作製された薄帯状試料で研究がなされた。しかしながら、実用的な使用に適する大形状Ｎｉ基非晶質合金、言い換えれば非晶質形成能に優れたＮｉ基金属ガラス合金に関して研究開発はあまり進んでいない。前述したＮｉ基金属ガラス合金は高い熱的安定性、大きなガラス形成能、優れた加工性、優れた機械的性質を兼ね備えていなかった。
【課題を解決するための手段】
【００１１】
そこで、本発明者らは、上述の課題を解決するために、大きな非晶質形成能を有し、優れた加工性、機械的性質を兼ね備えたＮｉ基金属ガラス合金を提供することを目的として、最適組成について研究した結果、Ｎｉ基からなる特定組成の合金を溶融し、液体状態から急冷凝固させることによって、４０K以上の過冷却液体領域△Txを示す上述の性能を具備したＮｉ基金属ガラス合金が得られることを見出し、本発明を完成するに至った。
【００１２】
すなわち、本発明は、下記の組成式で示されるＮｉ基金属ガラス合金である。
（１）式 ： Ｎｉ１００−ａ−ｂ−ｃＴａａＴｉｂ(Ｚｒ,Ｈｆ)ｃ［式中、ａ,ｂ,ｃは原子％で、５原子％≦ａ≦３５原子％、５原子％≦ｂ＜３５原子％、かつ１５原子％≦ａ＋ｂ＜４０原子％、０原子％＜ｃ≦２０原子％であり、かつ３０原子％≦ａ＋ｂ＋ｃ≦５５原子％、を満足する。］で示される組成を有する、非晶質相を体積百分率で８０％以上含む、圧縮強度が２８００MPa以上の高強度のＮｉ基金属ガラス合金。
【００１３】
（２） 式 ：Ｎｉ１００−ａ−ｂ−ｃ−ｄＴａａＴｉｂ Ｎｂｄ［式中、ａ,ｂ,ｃは原子％で、５原子％≦ａ≦３５原子％、５原子％≦ｂ＜３５原子％、かつ１５原子％≦ａ＋ｂ＜４０原子％、０原子％＜ｄ＜３５原子％であり、かつ３０原子％≦ａ＋ｂ＋ｄ≦５５原子％、を満足する。］で示される組成を有する、非晶質相を体積百分率で８０％以上含む、圧縮強度が２８００MPa以上の高強度のＮｉ基金属ガラス合金。
【００１４】
（３）式 ：Ｎｉ１００−ａ−ｂ−ｃ−ｄ−ｅ−ｆＴａａＴｉｂ (Ｚｒ,Ｈｆ)ｃＮｂｄＭｅＴｆ［式中、Ｍは、Ｆｅ、Ｃｏ、Ｃｕ、Ｍｎよりなる群から選択される１種又は２種以上の元素、Ｔは、Ｇｅ,Ｓｎ,Ｓｉ,Ｂｅ,Ｂ,Ａｌ,Ａｇ,Ｐｄ,Ｐｔ,Ａｕ又は希土類元素よりなる群から選択される１種又は２種以上の元素であり、ａ, ｂ, ｃ, ｄ, ｅ, ｆは原子％で、５原子％≦ａ≦３５原子％、５原子％≦ｂ＜３５原子％、かつ１５原子％≦ａ＋ｂ＜４０原子％、０原子％＜ｃ≦２０原子％、０原子％≦ｄ＜３５原子％であり、０原子％≦ｅ≦２０原子％、０原子％≦ｆ≦５原子％、かつ３０原子％≦ａ＋ｂ ＋ｃ＋ｄ＋ｅ＋ｆ≦ ５５原子％、を満足する。］で示される組成を有する、非晶質相を体積百分率で８０％以上含む、圧縮強度が２８００MPa以上の高強度のＮｉ基金属ガラス合金。
【００１５】
本発明のＮｉ基金属ガラス合金は、 △Tx＝Tx-Tg（ただし、Txは、結晶化開始温度、Tg
はガラス遷移温度を示す。）の式で表わされる過冷却液体領域△Txが４０K以上である。また、Tg/Tｌ（ただし、Tｌは、合金の液相線温度を示す。）の式で表わされる換算ガラス化温度が０.５６以上である。本発明のＮｉ基金属ガラス合金は、 金型鋳造法により直径又は厚さ０.５mm以上で、非晶質相の体積比率８０％以上の棒材又は板材が得られる。本発明のＮｉ基金属ガラス合金は、圧縮強度２８００MPa以上、硬度Hvが７５０以上であり、機械的性質に優れている。
【００１６】
なお、本明細書中の「過冷却液体領域」とは、毎分４０Kの加熱速度で示差走査熱量分析を行うことにより得られるガラス遷移温度Tgと結晶化開始温度Txの温度間隔で定義されるものである。「過冷却液体領域」は結晶化に対する抵抗力、すなわち非晶質の安定性及び加工性を示す数値である。本合金は４０K以上の過冷却液体領域△Txを有する。また、本明細書中の「換算ガラス化温度」とは、ガラス遷移温度（Tg）と毎分５Kの加熱速度で示差熱量分析（DTA）を行うことにより得られる合金液相線温度（Tl）の比で定義されるものである。「換算ガラス化温度」は非晶質形成能力を示す数値である。
【００１７】
本発明で規定する合金の組成範囲において、０.２mm２以上の断面積の線状金属ガラス合金塊又は０.１mm以上の厚さの板状金属ガラス合金が容易に得られる。金属元素より構成される合金は非晶質化することにより一般にその機械的性質が向上するが、本発明のＮｉ基金属ガラス合金において、塊状試料で、２８００MPaを超える圧縮強度を持つものが容易に得られ、塑性伸びを示した。本発明のＮｉ基ガラス合金から、製造される塊状試料は具体的には、断面積が０.２mm２以上、圧縮強度が２８００MPa以上である。なお、リボン試料の引張強度は圧縮強度と同程度である。
【発明の効果】
【００１８】
本発明のＮｉ基合金組成は、４０K以上の過冷却液体領域を示すことから大きな非晶質形成能を有し、金型鋳造法により厚さ１mm以上の板状材料又は直径１mm以上の棒状材料を容易に作製することができる。また、高強度、高硬度を有する。これらのことから、本発明は、優れた加工性、優れた機械的性質及び耐食性を兼備した実用上有用なＮｉ基金属ガラス合金を提供することができる。
【発明を実施するための最良の形態】
【００１９】
以下に本発明の実施の形態を説明する。本発明のＮｉ基ガラス合金において、Ｔａ、Ｔｉは、本発明の合金の基幹となる元素群であり、特に非晶質を形成する基本となる元素である。Ｔａは、５原子％以上３５原子％以下で、好ましくは５原子％以上３０原子％以下、さらに好ましくは５原子％以上２５原子％以下である。Ｔｉは、５原子％以上３５原子％以下で、好ましくは５原子％以上３０原子％以下、さらに好ましくは５原子％以上２０原子％以下である。これらの元素は合計で１５原子％以上４０原子％未満、好ましくは２０原子％以上３５原子％以下とする。上記の組成範囲を外れると非晶質形成能が低下する。
【００２０】
また、Ｚｒ、Ｈｆ元素は、Ｔａ、Ｔｉとの合計で３０原子％以上５５原子％以下、より好ましくは３５原子％以上５５原子％以下の範囲でＮｉ-Ｔａ-Ｔｉ系合金の非晶質形成能を高める効果を有する。Ｚｒ、Ｈｆ元素量は、合計で２０原子％以下で、好ましくは２.５原子％以上１５原子％以下である。
【００２１】
Ｎｂは、Ｔａ、Ｔｉ元素との合計で３０原子％以上５５原子％以下、より好ましくは３５原子％以上５５原子％以下の範囲でＮｉ- Ｔａ-Ｔｉ系合金の非晶質形成能を高める効果を有する。Ｎｂは、３５原子％以下で、好ましくは５原子％以上３０原子％以下である。
【００２２】
Ｎｉは２０原子％まではＦｅ、Ｃｏ、Ｃｕ、Ｍｎよりなる群から選択される１種又は２種以上の式中Ｍで示す元素によって置換することにより、合金液相線温度（Tl）が下がり、非晶質形成能は増大するが、２０原子％を超えると過冷却液体領域△Txが小さくなり非晶質形成能が低下する。
【００２３】
少量のＧｅ、Ｓｎ、Ｓｉ、Ｂｅ、Ｂ、Ａｌ、Ａｇ、Ｐｄ、Ｐｔ、Ａｕ又は希土類元素よりなる群から選択される１種又は２種以上の式中Ｔで示す元素の添加は過冷却液体領域△Txは増大するが、５原子％を超えると非晶質形成能が劣化するため、添加する場合は５原子％以下とする。これらの元素は、Ｔａ、Ｔｉ、Ｚｒ、Ｈｆ、Ｎｂ元素との合計で３０原子％以上５５原子％以下、より好ましくは３５原子％以上５５原子％以下の範囲とする。少量のＣｒ、Ｖ、Ｍｏ、Ｗの添加は強度の向上に有効であるが、非晶質形成能が劣化するため、添加する場合は５原子％以下とする。
【００２４】
本発明のＮｉ基ガラス合金は、溶融状態から公知の単ロール法、双ロール法、回転液中紡糸法、アトマイズ法などの種々の方法で冷却凝固させ、薄帯状、フィラメント状、粉粒体状の非晶質固体を得ることができる。また、本発明のＮｉ基金属ガラス合金は大きな非晶質形成能を有するため、上述の公知の製造方法のみならず、溶融金属を金型に充填鋳造することにより任意の形状の金属ガラス合金製品を得ることもできる。例えば、代表的な金型鋳造法においては、合金を石英管中でアルゴン雰囲気中において溶融した後、溶融金属を０.５〜１.５kg・f/cm２の噴出圧で銅製の金型内に充填凝固させることにより金属ガラス合金塊を得ることができる。更に、ダイカストキャスティング法及びスクイズキャスティング法などの製造方法を適用することもできる。
【実施例】
【００２５】
以下、本発明の実施例について説明する。表１に示す合金組成からなる材料（実施例１〜１５）について、アーク溶解法により原料合金を溶製した。これらの合金を石英管中でアルゴン雰囲気中に１６００〜１８００Kの温度で再溶融した後、溶融金属を０.２〜０.５kg・f/cm２の噴出圧で回転速度が４０m/sの銅製のロールの表面に噴射する（単ロール液体急冷法）ことによって幅約１ｍｍで厚さ約２０μmの薄帯試料を作製した。また、銅金型鋳造法によって直径１ｍｍ、長さ約４０ｍｍの棒状試料を作製した。
【００２６】
実施例１〜１５、比較例１、３、５は直径１mmの棒状試料であり、比較例２、４、６は薄帯試料である。そして、薄帯試料のガラス遷移温度(Tg)、結晶化開始温度(Tx)を示差走査熱量計（DSC）より測定した。これらの値より過冷却液体領域(Tx-Tg)を算出した。液相線温度（Tｌ）の測定は、示査熱分析（DTA）により測定した。これらの値より換算ガラス化温度（Tg/Tｌ）を算出した。
【００２７】
また、金型鋳造法により作製した直径１mmの棒状試料の非晶質化の確認はＸ線回折法により行った。また、試料中に含まれる非晶質相の体積比率（Ｖｆ−ａｍｏ．）は、DSCを用いて結晶化の際の発熱量を完全非晶質化した厚さ約２０μmの薄帯との比較により評価した。これらの評価結果を表１に示す。さらに、圧縮試験片を作製し、インストロン型試験機を用いて圧縮試験を行い圧縮強度(σf)を評価した。また、ビッカース硬さHv（荷重、時間はそれぞれ２５グラム、１５秒である）を測定した。評価結果を表１に示す。
【表１】
2005298858.tif 000003
【００２８】
表１より明らかなように、実施例１〜１５の金属ガラス合金は、４０ K以上の過冷却液体領域と０.５６以上の換算ガラス化温度を示すとともに、直径１mmの金属ガラス合金棒が容易に得られた。図１、図２には、それぞれ実施例１（Ｎｉ６０Ｔａ２０Ｔｉ１０Ｚｒ１０）の金属ガラス合金のDSC曲線及びＸ−線回折図形を示す。実施例１〜１５の合金は
非晶質相を体積百分率で８０％以上含むが、比較例４の合金は、Ｃｏ量が２０原子％を超え、大きなガラス形成能を持っておらず、直径１mmの棒状金属ガラス合金が得られなかった。比較例５、６の合金は、本発明の合金組成の基本元素の一つであるＴｉを含有しておらず、直径１mmの棒状金属ガラス合金が得られなかった。
【００２９】
また、表１より明らかなように、実施例１〜１５の金属ガラス合金は、２８００MPa以上の圧縮破断強度及び７５０Hv以上のビッカース硬度を示す。これに対して、比較例１の合金は、Ｔａを含有しておらず、強度が２８００MPa未満になる。比較例２の合金は、Ｔａ、Ｔｉを含有しておらず非晶質形成能を有しない。比較例３の合金は、非常に脆く、加工性が悪い。図３には、実施例１（Ｎｉ６０Ｔａ２０Ｔｉ１５Ｚｒ５）の合金の圧縮試験の応力−歪み曲線を示す。図３に示されるように、本発明の合金は塑性伸びを示し、優れた加工性を有することが分かる。
【産業上の利用可能性】
【００３０】
本発明のＮｉ基金属ガラス合金は、強度と耐磨耗性が要求される小型精密機器部品及び耐食性が要求される配管、燃料電池用メタルセパレータなどに適する特性を有している。
【図面の簡単な説明】
【００３１】
【図１】実施例１の金属ガラス合金材のDSC曲線図である。
【図２】実施例１の金属ガラス合金材のＸ−線回折図形である。
【図３】実施例１の金属ガラス合金材の圧縮試験による応力−歪み曲線図である。
【図１】
2005298858.tif 000004
【図２】
2005298858.tif 000005
【図３】
2005298858.tif 000006